(57)【要約】【課題】電波ノイズを抑制する。【解決手段】点火プラグは、軸線の方向に延びる軸孔を有する筒状の絶縁体と、筒状の主体金具と、軸孔内の後端側に配置される軸部と軸孔から露出する端子部とを有する端子金具と、軸孔内の先端側に自身の少なくとも一部が配置される中心電極と、軸孔内で、中心電極と端子金具とを電気的に接続する接続部と、を備える。軸部のうちの主体金具の後端よりも後端側の部分は、径方向内側に向かって凹む複数の凹部を含む。軸線を含む断面において、凹部の深さは、５０μｍ以上であり、凹部の底を挟んで対向する２つの傾斜面がなす角度は、１５０度以下であり、複数の凹部が形成された部分の軸線の方向の長さは、１０ｍｍ以上である。凹部のうちの少なくとも１つには、Ｎｉ、Ｚｎ、Ｃｕ、Ｂａ、Ｃａ、Ｍｇ、Ｍｎ、Ｙのうちの少なくとも１つを含むフェライトを含む層が配置されている。【選択図】  図１
2018032541.tif 000002
【特許請求の範囲】
【請求項１】
軸線の方向に延びる軸孔を有する筒状の絶縁体と、
前記絶縁体の外周に配置される筒状の主体金具と、
前記軸孔内の後端側に配置される軸部と前記軸孔から露出する端子部とを有する端子金具と、
前記軸孔内の先端側に自身の少なくとも一部が配置される中心電極と、
前記軸孔内で、前記中心電極と前記端子金具とを電気的に接続する接続部と、
を備える点火プラグであって、
前記軸部のうちの前記主体金具の後端よりも後端側の部分は、径方向内側に向かって凹む複数の凹部を含み、
前記軸線を含む断面において、
前記凹部の深さは、５０μｍ以上であり、
前記凹部の底を挟んで対向する２つの傾斜面がなす角度は、１５０度以下であり、
前記複数の凹部が形成された部分の前記軸線の方向の長さは、１０ｍｍ以上であり、
前記凹部のうちの少なくとも１つには、Ｎｉ、Ｚｎ、Ｃｕ、Ｂａ、Ｃａ、Ｍｇ、Ｍｎ、Ｙのうちの少なくとも１つを含むフェライトを含む層が配置された、
点火プラグ。
【請求項２】
請求項１に記載の点火プラグであって、
前記端子金具は、７５ｗｔ％以上の鉄を含む金属を含み、
絶対透磁率μが０．０００１［Ｈ／ｍ］であると仮定する場合に以下の数式に従って算出される１ＭＨｚの周波数ｆでの表皮深さｄを参考表皮深さとする場合に、前記軸部のうちの前記凹部の外周面を形成する部分の参考表皮深さは、３０μｍ以下である、
点火プラグ。
【数１】
2018032541.tif 000007
ρ：体積抵抗率［Ωｍ］
ω：角周波数＝２×π×ｆ
ｆ：周波数［Ｈｚ］
μ：絶対透磁率［Ｈ／ｍ］
【請求項３】
請求項１または２に記載の点火プラグであって、
前記端子金具の前記軸部は、前記軸部の外周面のうちの前記凹部の外周面を含む少なくとも一部を形成する外層と、前記外層の内周側に配置された内層と、を有し、
絶対透磁率μが０．０００１［Ｈ／ｍ］であると仮定する場合に以下の数式に従って算出される１ＭＨｚの周波数ｆでの表皮深さｄを参考表皮深さとする場合に、前記外層の参考表皮深さは、前記内層の参考表皮深さよりも、浅い、
点火プラグ。
【数２】
2018032541.tif 000008
ρ：体積抵抗率［Ωｍ］
ω：角周波数＝２×π×ｆ
ｆ：周波数［Ｈｚ］
μ：絶対透磁率［Ｈ／ｍ］
【請求項４】
請求項３に記載の点火プラグであって、
前記凹部の外周面と前記フェライトを含む前記層との間には、中間層が設けられ、
前記中間層における前記外層の主成分である特定成分の割合は、前記外層における前記特定成分の割合よりも少なく、かつ、前記フェライトを含む前記層における前記特定成分の割合よりも高い、
点火プラグ。
【請求項５】
請求項１から４のいずれかに記載の点火プラグであって、
前記フェライトを含む前記層の断面における３０μｍ×３０μｍの視野において、前記フェライトの平均粒径は、１．０μｍ以上、３．０μｍ以下である、
点火プラグ。
【発明の詳細な説明】
【技術分野】
【０００１】
本明細書は、点火プラグに関する。
【背景技術】
【０００２】
従来から、内燃機関に、点火プラグが用いられている。また、点火によって発生する電波ノイズを抑制するために、種々の技術が提案されている。例えば、絶縁体の軸孔内に抵抗体を設ける技術が提案されている。また、絶縁体の軸孔内に磁性体を設ける技術も提案されている。
【先行技術文献】
【特許文献】
【０００３】
【特許文献１】特開２００４−２５９６０５号公報
【特許文献２】特開昭６２−１５０６８０号公報
【特許文献３】特開昭６２−１５０６８１号公報
【特許文献４】特開２０１１−１５９４７５号公報
【特許文献５】特開昭５４−１５１７３６号公報
【発明の概要】
【発明が解決しようとする課題】
【０００４】
ところが、電波ノイズを抑制する点については、十分な工夫がなされていないのが実情であった。
【０００５】
本明細書は、電波ノイズを抑制できる技術を開示する。
【課題を解決するための手段】
【０００６】
本明細書は、例えば、以下の適用例を開示する。
【０００７】
［適用例１］
軸線の方向に延びる軸孔を有する筒状の絶縁体と、
前記絶縁体の外周に配置される筒状の主体金具と、
前記軸孔内の後端側に配置される軸部と前記軸孔から露出する端子部とを有する端子金具と、
前記軸孔内の先端側に自身の少なくとも一部が配置される中心電極と、
前記軸孔内で、前記中心電極と前記端子金具とを電気的に接続する接続部と、
を備える点火プラグであって、
前記軸部のうちの前記主体金具の後端よりも後端側の部分は、径方向内側に向かって凹む複数の凹部を含み、
前記軸線を含む断面において、
前記凹部の深さは、５０μｍ以上であり、
前記凹部の底を挟んで対向する２つの傾斜面がなす角度は、１５０度以下であり、
前記複数の凹部が形成された部分の前記軸線の方向の長さは、１０ｍｍ以上であり、
前記凹部のうちの少なくとも１つには、Ｎｉ、Ｚｎ、Ｃｕ、Ｂａ、Ｃａ、Ｍｇ、Ｍｎ、Ｙのうちの少なくとも１つを含むフェライトを含む層が配置された、
点火プラグ。
【０００８】
この構成によれば、絶縁体の軸孔の内に配置された軸部のうちの主体金具の後端よりも後端側の部分、すなわち、端子金具と主体金具との間で絶縁体を介する高周波電流が流れにくい部分に、複数の凹部が設けられている。従って、複数の凹部は、電波ノイズを適切に抑制できる。さらに、凹部のうちの少なくとも１つには、Ｎｉ、Ｚｎ、Ｃｕ、Ｂａ、Ｃａ、Ｍｇ、Ｍｎ、Ｙのうちの少なくとも１つを含むフェライトを含む層が配置されているので、電波ノイズをさらに抑制できる。
【０００９】
［適用例２］
適用例１に記載の点火プラグであって、
前記端子金具は、７５ｗｔ％以上の鉄を含む金属を含み、
絶対透磁率μが０．０００１［Ｈ／ｍ］であると仮定する場合に以下の数式に従って算出される１ＭＨｚの周波数ｆでの表皮深さｄを参考表皮深さとする場合に、前記軸部のうちの前記凹部の外周面を形成する部分の参考表皮深さは、３０μｍ以下である、
点火プラグ。
【数１】
2018032541.tif 000003
ρ：体積抵抗率［Ωｍ］
ω：角周波数＝２×π×ｆ
ｆ：周波数［Ｈｚ］
μ：絶対透磁率［Ｈ／ｍ］
【００１０】
この構成によれば、電波ノイズを引き起こす電流が、凹部の外周面に、ひいては、フェライトを含む層の近傍に、集中するので、電波ノイズをさらに抑制できる。
【００１１】
［適用例３］
適用例１または２に記載の点火プラグであって、
前記端子金具の前記軸部は、前記軸部の外周面のうちの前記凹部の外周面を含む少なくとも一部を形成する外層と、前記外層の内周側に配置された内層と、を有し、
絶対透磁率μが０．０００１［Ｈ／ｍ］であると仮定する場合に以下の数式に従って算出される１ＭＨｚの周波数ｆでの表皮深さｄを参考表皮深さとする場合に、前記外層の参考表皮深さは、前記内層の参考表皮深さよりも、浅い、
点火プラグ。
【数２】
2018032541.tif 000004
ρ：体積抵抗率［Ωｍ］
ω：角周波数＝２×π×ｆ
ｆ：周波数［Ｈｚ］
μ：絶対透磁率［Ｈ／ｍ］
【００１２】
この構成によれば、電波ノイズを引き起こす電流が、凹部の外周面に、ひいては、フェライトを含む層の近傍に、集中するので、電波ノイズをさらに抑制できる。
【００１３】
［適用例４］
適用例３に記載の点火プラグであって、
前記凹部の外周面と前記フェライトを含む前記層との間には、中間層が設けられ、
前記中間層における前記外層の主成分である特定成分の割合は、前記外層における前記特定成分の割合よりも少なく、かつ、前記フェライトを含む前記層における前記特定成分の割合よりも高い、
点火プラグ。
【００１４】
この構成によれば、中間層を介してフェライトを含む層が凹部に接続されているので、フェライトを含む層と凹部との密着性を向上できる。
【００１５】
［適用例５］
適用例１から４のいずれかに記載の点火プラグであって、
前記フェライトを含む前記層の断面における３０μｍ×３０μｍの視野において、前記フェライトの平均粒径は、１．０μｍ以上、３．０μｍ以下である、
点火プラグ。
【００１６】
この構成によれば、電波ノイズを適切に抑制できる。
【００１７】
なお、本明細書に開示の技術は、種々の態様で実現することが可能であり、例えば、点火プラグや点火プラグを用いた点火装置、その点火プラグを搭載する内燃機関や、その点火プラグを用いた点火装置を搭載する内燃機関等の態様で実現することができる。
【図面の簡単な説明】
【００１８】
【図１】一実施形態としての点火プラグ１００の断面図である。
【図２】凹部形成部４５の断面図である。
【図３】端子金具の別の実施形態の部分断面図である。
【図４】外層４７の主成分の割合と断面上の位置との関係の概要を示すグラフである。
【図５】平均粒径の算出方法を示す説明図である。
【図６】端子金具の例を示す断面図である。
【発明を実施するための形態】
【００１９】
Ａ．第１実施形態：
Ａ−１．点火プラグ１００の構成：
図１は、一実施形態としての点火プラグ１００の断面図である。図中には、点火プラグ１００の中心軸ＣＬ（「軸線ＣＬ」とも呼ぶ）と、点火プラグ１００の中心軸ＣＬを含む平らな断面と、が示されている。以下、中心軸ＣＬに平行な方向を「軸線ＣＬの方向」、または、単に「軸線方向」または「前後方向」とも呼ぶ。軸線ＣＬに垂直な方向を、「径方向」とも呼ぶ。中心軸ＣＬに平行な方向のうち、図１における下方向を先端方向Ｄｆ、または、前方向Ｄｆと呼び、上方向を後端方向Ｄｆｒ、または、後方向Ｄｆｒとも呼ぶ。先端方向Ｄｆは、後述する端子金具４０から中心電極２０に向かう方向である。また、図１における先端方向Ｄｆ側を点火プラグ１００の先端側と呼び、図１における後端方向Ｄｆｒ側を点火プラグ１００の後端側と呼ぶ。
【００２０】
点火プラグ１００は、軸線ＣＬに沿って延びる貫通孔１２（軸孔１２とも呼ぶ）を有する筒状の絶縁体１０と、貫通孔１２の先端側で保持される中心電極２０と、貫通孔１２の後端側で保持される端子金具４０と、貫通孔１２内で中心電極２０と端子金具４０との間に配置された抵抗体７４と、抵抗体７４と中心電極２０とを電気的に接続する第１シール部７２と、抵抗体７４と端子金具４０とを電気的に接続する第２シール部７６と、絶縁体１０の外周側に固定された筒状の主体金具５０と、一端が主体金具５０の先端面５５に接合されるとともに他端が中心電極２０とギャップｇを介して対向するように配置された接地電極３０と、を有している。
【００２１】
絶縁体１０の軸線方向の略中央には、外径が最も大きな大径部１４が形成されている。大径部１４より後端側には、後端側胴部１３が形成されている。大径部１４よりも先端側には、後端側胴部１３よりも外径の小さな先端側胴部１５が形成されている。先端側胴部１５よりもさらに先端側には、縮外径部１６と、脚部１９とが、先端側に向かってこの順に形成されている。縮外径部１６の外径は、前方向Ｄｆに向かって、徐々に小さくなっている。縮外径部１６の近傍（図１の例では、先端側胴部１５）には、前方向Ｄｆに向かって内径が徐々に小さくなる縮内径部１１が形成されている。絶縁体１０は、機械的強度と、熱的強度と、電気的強度とを考慮して形成されることが好ましく、例えば、アルミナを焼成して形成されている（他の絶縁材料も採用可能である）。
【００２２】
中心電極２０は、後端側から先端側に向かって延びた棒状の部材である。中心電極２０は、絶縁体１０の貫通孔１２内の前方向Ｄｆ側の端部に配置されている。中心電極２０は、外径が最も大きい部分である頭部２４と、頭部２４の前方向Ｄｆ側に形成された軸部２７と、軸部２７の先端に接合（例えば、レーザ溶接）された第１チップ２９と、を有している。頭部２４の外径は、絶縁体１０の縮内径部１１よりも前方向Ｄｆ側の部分の内径よりも大きい。頭部２４の前方向Ｄｆ側の面は、絶縁体１０の縮内径部１１によって、支持されている。軸部２７は、軸線ＣＬに平行に前方向Ｄｆに向かって延びている。軸部２７は、外層２１と、外層２１の内周側に配置された芯部２２と、を有している。外層２１は、例えば、ニッケルを主成分として含む合金で形成されている。ここで、主成分は、含有率（重量％）が最も高い成分を意味している。芯部２２は、外層２１よりも熱伝導率が高い材料（例えば、銅を主成分として含む合金）で形成されている。第１チップ２９は、軸部２７よりも放電に対する耐久性に優れる材料（例えば、イリジウム（Ｉｒ）、白金（Ｐｔ）等の貴金属、タングステン（Ｗ）、それらの金属から選択された少なくとも１種を含む合金）を用いて形成されている。中心電極２０のうち第１チップ２９を含む先端側の一部分は、絶縁体１０の軸孔１２から前方向Ｄｆ側に露出している。なお、芯部２２と第１チップ２９との少なくとも一方は、省略されてもよい。また、中心電極２０の全体が軸孔１２内に配置されてもよい。
【００２３】
絶縁体１０の貫通孔１２の後端側には、端子金具４０の前方向Ｄｆ側の一部が挿入されている。端子金具４０は、軸線ＣＬに平行に延びる棒状の部材である。端子金具４０は、導電性材料を用いて形成されている。本実施形態では、端子金具４０は、鉄を主成分として含む金属を用いて形成されている。鉄以外の成分としては、導電性物質（例えば、モリブデン、クロム、マンガン等の金属や、炭化物などの導電性化合物）が含まれ得る。端子金具４０は、前方向Ｄｆに向かって順番で並ぶ、キャップ装着部４９と、鍔部４８と、軸部４１と、を有している。キャップ装着部４９は、絶縁体１０の後端側で、軸孔１２の外に露出している。キャップ装着部４９には、高圧ケーブル（図示外）に接続されたプラグキャップが装着され、火花放電を発生するための高電圧が印加される。キャップ装着部４９は、高圧ケーブルが接続される部分である端子部の例である。軸部４１は、絶縁体１０の軸孔１２の後方向Ｄｆｒ側に挿入されている。鍔部４８の前方向Ｄｆ側の面は、絶縁体１０の後方向Ｄｆｒ側の端である後端１０ｅに接している。
【００２４】
軸部４１には、凹部形成部４５が設けられている。図１では図示を省略するが、凹部形成部４５の外周面上には、径方向の内側に向かって凹む複数の凹部が形成されている。凹部形成部４５は、電気的なノイズ（電波ノイズとも呼ぶ）を抑制するために、設けられている。凹部形成部４５の詳細については、後述する。
【００２５】
絶縁体１０の軸孔１２内において、端子金具４０と中心電極２０との間には、電気的なノイズを抑制するための抵抗体７４が配置されている。抵抗体７４は、導電性材料（例えば、ガラスと炭素粒子とセラミック粒子との混合物）を用いて形成されている。抵抗体７４と中心電極２０との間には、第１シール部７２が配置され、抵抗体７４と主体金具５０との間には、第２シール部７６が配置されている。これらのシール部７２、７６は、導電性材料（例えば、金属粒子と抵抗体７４の材料に含まれるものと同じガラスとの混合物）を用いて形成されている。中心電極２０は、第１シール部７２、抵抗体７４、第２シール部７６によって、端子金具４０に電気的に接続されている。以下、絶縁体１０の軸孔１２内で端子金具４０と中心電極２０とを電気的に接続する第１シール部７２と抵抗体７４と第２シール部７６の全体を、接続部２００とも呼ぶ。
【００２６】
点火プラグ１００の製造の際には、絶縁体１０の後方向Ｄｆｒ側の開口１０ｑから中心電極２０が挿入される。中心電極２０は、絶縁体１０の縮内径部１１に支持されることにより、貫通孔１２内の所定位置に配置される。次に、第１シール部７２、抵抗体７４、第２シール部７６のそれぞれの材料粉末の投入と投入された粉末材料の成形とが、部材７２、７４、７６の順番に、行われる。粉末材料は、開口１０ｑから貫通孔１２内に投入される。次に、絶縁体１０を、部材７２、７４、７６の材料粉末に含まれるガラス成分の軟化点よりも高い所定温度まで加熱し、所定温度に加熱した状態で、開口１０ｑから、端子金具４０の軸部４１を貫通孔１２に挿入する。この結果、部材７２、７４、７６の材料粉末が圧縮および焼結されて、部材７２、７４、７６が形成される。そして、端子金具４０が、絶縁体１０に固定される。
【００２７】
主体金具５０は、軸線ＣＬに沿って延びる貫通孔５９を有する筒状の部材である。主体金具５０の貫通孔５９には、絶縁体１０が挿入され、主体金具５０は、絶縁体１０の外周に固定されている。主体金具５０は、導電材料（例えば、低炭素鋼等の金属）を用いて形成されている。絶縁体１０の前方向Ｄｆ側の一部は、貫通孔５９の外に露出している。また、絶縁体１０の後方向Ｄｆｒ側の一部は、貫通孔５９の外に露出している。
【００２８】
主体金具５０は、工具係合部５１と、胴部５２と、を有している。工具係合部５１は、点火プラグ用のレンチ（図示せず）が嵌合する部分である。胴部５２は、主体金具５０の先端を含む部分である。胴部５２の外周面には、内燃機関（例えば、ガソリンエンジン）の取付孔に螺合するためのネジ部５７が形成されている。
【００２９】
主体金具５０の工具係合部５１と胴部５２との間には、径方向外側に突き出たフランジ状の鍔部５４が形成されている。胴部５２のネジ部５７と鍔部５４との間には、環状のガスケット９０が配置されている。ガスケット９０は、例えば金属の板状部材を折り曲げることによって形成されており、点火プラグ１００がエンジンヘッドに取り付けられた際に押し潰されて変形する。このガスケット９０の変形によって、点火プラグ１００と（具体的には、鍔部５４の前方向Ｄｆ側の面）、エンジンヘッドと、の隙間が封止され、燃焼ガスの漏出が抑制される。
【００３０】
主体金具５０の胴部５２には、先端側に向かって内径が徐々に小さくなる縮内径部５６が形成されている。主体金具５０の縮内径部５６と、絶縁体１０の縮外径部１６と、の間には、先端側パッキン８が挟まれている。本実施形態では、先端側パッキン８は、例えば、鉄製の板状リングである（他の材料（例えば、銅等の金属材料）も採用可能である）。
【００３１】
主体金具５０の工具係合部５１より後端側には、薄肉のカシメ部５３が形成されている。また、鍔部５４と工具係合部５１との間には、薄肉の座屈部５８が形成されている。主体金具５０の工具係合部５１からカシメ部５３にかけての内周面と、絶縁体１０の後端側胴部１３の外周面との間には、円環状のリング部材６１，６２が挿入されている。さらにこれらのリング部材６１，６２の間には、タルク７０の粉末が充填されている。点火プラグ１００の製造工程において、カシメ部５３が内側に折り曲げられて加締められると、座屈部５８が圧縮力の付加に伴って外向きに変形（座屈）し、この結果、主体金具５０と絶縁体１０とが固定される。タルク７０は、この加締め工程の際に圧縮され、主体金具５０と絶縁体１０との間の気密性が高められる。また、パッキン８は、絶縁体１０の縮外径部１６と主体金具５０の縮内径部５６との間で押圧され、そして、主体金具５０と絶縁体１０との間をシールする。
【００３２】
接地電極３０は、棒状の本体部３７と、本体部３７の先端部３４に取り付けられた第２チップ３９と、を有している。本体部３７の一端部３３（基端部３３とも呼ぶ）は、主体金具５０の先端面５５に接合されている（例えば、抵抗溶接）。本体部３７は、主体金具５０に接合された基端部３３から先端方向Ｄｆに向かって延び、中心軸ＣＬに向かって曲がって、先端部３４に至る。第２チップ３９は、先端部３４の後方向Ｄｆｒ側の部分に固定されている（例えば、レーザ溶接）。接地電極３０の第２チップ３９と、電極２０の第１チップ２９とは、ギャップｇを形成している。第２チップ３９は、本体部３７よりも放電に対する耐久性に優れる材料（例えば、イリジウム（Ｉｒ）、白金（Ｐｔ）等の貴金属、タングステン（Ｗ）、それらの金属から選択された少なくとも１種を含む合金）を用いて形成されている。本体部３７は、外層３１と、外層３１の内周側に配置された内層３２と、を有している。外層３１は、内層３２よりも耐酸化性に優れる材料（例えば、ニッケルを含む合金）で形成されている。内層３２は、外層３１よりも熱伝導率が高い材料（例えば、純銅、銅合金、等）で形成されている。なお、内層３２と第２チップ３９との少なくとも一方は、省略されてもよい。
【００３３】
図２は、端子金具４０の軸部４１に設けられた凹部形成部４５の断面図である。この断面図は、軸線ＣＬを含む平らな断面である。図示するように、凹部形成部４５の外周面には、径方向の内側に向かって凹む複数の凹部３００が形成されている。凹部形成部４５は、軸部４１のうちの一部分に形成されている。本実施形態では、各凹部３００は、軸部４１の外周面上で、軸線ＣＬの周りを１周する環状の溝である。
【００３４】
図２の断面上において、各凹部３００は、底部３１０と、底部３１０を挟んで対向する２つの傾斜面３２０、３３０と、で形成されている。第１傾斜面３２０は、径方向の内側から外側に向かって傾斜面を辿る場合に前方向Ｄｆ側に傾斜している傾斜面である。底部３１０の前方向Ｄｆ側には、第１傾斜面３２０が接続されている。第２傾斜面３３０は、径方向の内側から外側に向かって傾斜面を辿る場合に後方向Ｄｆｒ側に傾斜している傾斜面である。底部３１０の後方向Ｄｆｒ側には、第２傾斜面３３０が接続されている。
【００３５】
第１傾斜面３２０の径方向の外側の端部は、第２傾斜面３３０の径方向の外側の端部に、接続されている。この接続部分３４０は、径方向の外側に向かって突出する頂部を形成している（以下、頂部３４０とも呼ぶ）。図示するように、凹部形成部４５は、底部３１０と頂部３４０（換言すれば、凹部３００と、頂部３４０によって形成される凸部）が前方向Ｄｆに向かって交互に並んだ波状の部分を形成している。
【００３６】
図中の外周面４１ｓは、軸部４１のうちの凹部形成部４５が設けられていない部分の外周面を示している。本実施形態では、底部３１０は、外周面４１ｓよりも径方向の内側に位置し、頂部３４０は、外周面４１ｓよりも径方向の外側に位置している。このような複数の底部３１０と複数の頂部３４０とを、ひいては、複数の凹部３００を形成する凹部形成部４５を、軸部４１に形成する方法としては、種々の方法を採用可能である。例えば、いわゆる転造を採用してもよい。具体的には、凹部形成部４５の形状を反転させた形状の部分を有するローラを、端子金具４０の軸部４１に押しつけた状態で、ローラと軸部４１とを回転させることによって、軸部４１に凹部形成部４５を形成してもよい。このような加工は、ローレット加工とも呼ばれる。
【００３７】
図中の長さＬは、凹部形成部４５の軸線ＣＬに平行な方向の長さである。図示するように、凹部形成部４５の長さＬは、凹部形成部４５の複数の頂部３４０のうちの、最も前方向Ｄｆ側の頂部３４１と、最も後方向Ｄｆｒ側の頂部３４２と、の間の、軸線ＣＬに平行な方向の距離である。
【００３８】
図中の角度Ａｎｇは、凹部３００の底部３１０を挟んで対向する２つの傾斜面３２０、３３０がなす角度である。深さ３００Ｄは、凹部３００の径方向の深さであり、隣合う頂部３４０と底部３１０との間の軸線ＣＬに垂直な方向の距離である。
【００３９】
また、図２に示すように、複数の凹部３００のそれぞれには、フェライトを含む層４００が配置されている（以下、フェライト層４００と呼ぶ）。このようなフェライト層４００を有する端子金具４０の製造方法としては、種々の方法を採用可能である。例えば、以下の方法を採用可能である。凹部形成部４５が形成される前の端子金具を、準備する（例えは、鍛造や切削など）。準備された端子金具は、軸部と鍔部４８とキャップ装着部４９とを有している。この端子金具の軸部に、転造などにより、凹部形成部４５（すなわち、複数の凹部３００）を形成する。形成された凹部形成部４５の外周面に、フェライトの粉末を含むスラリーを塗布する。これにより、各凹部３００の外面に、フェライトを含むスラリーが付着する。スラリーが付着した端子金具を、加熱処理する。これにより、凹部３００の中に（すなわち、凹部３００の外周面上に）、焼成されたフェライト層４００が形成される。以上により、端子金具４０が完成する。
【００４０】
このような複数の凹部３００は、放電時の電気的なノイズを抑制できる。放電時には、交流電流が端子金具４０と主体金具５０との間で流れ得る。このような交流電流によって、電波ノイズが発生する。交流電流が導体を流れる場合、交流電流は、導体のうちの表面の近くを流れる（表皮効果とも呼ばれる）。従って、交流電流が端子金具４０の軸部４１を流れる場合、交流電流が軸部４１の外周面の近くを流れる。図２に示すように、軸部４１の凹部形成部４５の外周面の形状は、前方向Ｄｆに向かって第１傾斜面３２０と第２傾斜面３３０とが交互に繰り返す形状である、換言すれば、底部３１０と頂部３４０とが交互に繰り返す形状である（このような形状な、波形状とも呼べる）。従って、本実施形態では、軸部４１の外周面に沿って流れる交流電流の経路長は、軸部４１の外周面が軸線ＣＬに平行である場合と比べて、長くなる。これにより、交流電流が軸部４１を流れる場合の損失が大きくなる。この結果、複数の凹部３００は、交流電流、ひいては、電波ノイズを、抑制できる。
【００４１】
また、頂部３４０のように尖った部分が導体に設けられている場合、電流密度は、その尖った部分に集中する。従って、電流が広い範囲に分散して流れる場合（例えば、軸部４１の外周面が軸線ＣＬに平行である場合）と比べて、交流電流が軸部４１を流れる場合の損失が大きくなる。この結果、複数の凹部３００は、交流電流、ひいては、電波ノイズを、抑制できる。
【００４２】
また、図２に示すように、凹部３００の中には、フェライト層４００が配置されている。このように、凹部３００の外周面の近く、すなわち、交流電流が流れる経路の近くに、フェライト層４００が配置されている。このようなフェライト層４００は、電波ノイズを抑制できる。例えば、フェライト層４００に近い電流の経路は、インダクタンス素子として機能することによって、電波ノイズを抑制できる。
【００４３】
また、本実施形態では、図１に示すように、凹部形成部４５（すなわち、複数の凹部３００）は、端子金具４０の軸部４１のうちの、主体金具５０の後方向Ｄｆｒ側の端である後端５０ｅよりも後方向Ｄｆｒ側の部分に、形成されている。この理由は、以下の通りである。主体金具５０の後端５０ｅよりも前方向Ｄｆ側では、端子金具４０の軸部４１と、主体金具５０とは、絶縁体１０を挟むキャパシタを形成する。キャパシタのインピーダンスは、周波数が高いほど小さくなる。従って、放電時には、高周波電流が、軸部４１と主体金具５０との間で絶縁体１０を介して流れ得る。主体金具５０の後端５０ｅよりも後方向Ｄｆｒ側では、そのようなキャパシタが形成されないので、軸部４１を流れる高周波電流は、軸部４１から主体金具５０へ移動せずに、軸部４１の外周面の近くを流れる。このように、軸部４１のうちの電流が外周面の近くを流れる部分、すなわち、軸部４１のうちの主体金具５０の後端５０ｅよりも後方向Ｄｆｒ側の部分に、凹部形成部４５が設けられているので、凹部形成部４５は、適切に、電波ノイズを抑制できる。なお、凹部形成部４５の長さＬは、主体金具５０の後端５０ｅよりも後方向Ｄｆｒ側における凹部形成部４５の長さである。
【００４４】
Ｂ．第２実施形態：
図３は、端子金具の別の実施形態の部分断面図である。図３には、図２と同様に、凹部形成部４５ｂの断面図が示されている。第２実施形態の端子金具４０ｂは、図１、図２の第１実施形態の端子金具４０の代わりに、利用可能である。第２実施形態の端子金具４０ｂと図２の端子金具４０との差異は、第２実施形態の端子金具４０ｂの軸部４１ｂが、軸部４１ｂの外周面４１ｂｓを含む外層４７と、外層４７の内周側に配置された内層４６と、を有する点である。端子金具４０ｂの他の部分の構成は、図１、図２の端子金具４０の対応する部分の構成と同じである（対応する要素と同じ要素には、同じ符号を付して、説明を省略する）。図示を省略するが、外層４７は、軸部４１ｂのみに設けられている。本実施形態では、外層４７は、軸部４１ｂの外周面の全体を形成している。第２実施形態の端子金具４０ｂは、図１の端子金具４０と同じ鍔部４８とキャップ装着部４９とを有している。
【００４５】
内層４６は、図１、図２の軸部４１と同じく、鉄を主成分として含む金属を用いて形成されている。外層４７は、内層４６とは異なる金属の層である。後述するように、外層４７の材料としては、電波ノイズを抑制できる導電材料（例えば、ニッケル、銅、クロム、亜鉛、α鉄などの金属）が用いられる。
【００４６】
外層４７は、内層４６の外周面４６ｓを覆っている。内層４６のうちの凹部形成部４５ｂを形成する部分には、図２の凹部形成部４５と同様に、径方向の内側に向かって凹む複数の凹部３００ｘと、径方向の外側に向かって突出する複数の頂部３４０ｘと、が形成されている。そして、内層４６の外周面４６ｓを覆うように、外層４７が設けられている。外層４７は、内層４６の複数の凹部３００ｘと複数の頂部３４０ｘとに対応する、複数の凹部３００ｂと複数の頂部３４０ｂとを、形成している。
【００４７】
外層４７の凹部３００ｂ（すなわち、軸部４１ｂの凹部３００ｂ）は、底部３１０ｂと、底部３１０ｂを挟んで対向する２つの傾斜面３２０ｂ、３３０ｂと、で形成されている。第１傾斜面３２０ｂは、図２の第１傾斜面３２０と同様に、径方向の内側から外側に向かって傾斜面を辿る場合に前方向Ｄｆ側に傾斜している傾斜面である。底部３１０ｂの前方向Ｄｆ側には、第１傾斜面３２０ｂが接続されている。第２傾斜面３３０ｂは、図２の第２傾斜面３３０と同様に、径方向の内側から外側に向かって傾斜面を辿る場合に後方向Ｄｆｒ側に傾斜している傾斜面である。底部３１０ｂの後方向Ｄｆｒ側には、第２傾斜面３３０ｂが接続されている。
【００４８】
第１傾斜面３２０ｂの径方向の外側の端部と、第２傾斜面３３０ｂの径方向の外側の端部とは、図２の傾斜面３２０、３３０と同様に、互いに接続され、そして、径方向の外側に向かって突出する頂部３４０ｂを形成している。第２実施形態の凹部形成部４５ｂの外周面の形状は、図２の凹部形成部４５の外周面の形状と同じであり、前方向Ｄｆに向かって第１傾斜面３２０ｂと第２傾斜面３３０ｂとが交互に繰り返す形状である、換言すれば、底部３１０ｂと頂部３４０ｂとが交互に繰り返す形状である。
【００４９】
図中の外周面４１ｂｓは、軸部４１ｂのうちの凹部形成部４５ｂが設けられていない部分の外周面を示している。本実施形態では、底部３１０ｂは、外周面４１ｂｓよりも径方向の内側に位置し、頂部３４０ｂは、外周面４１ｂｓよりも径方向の外側に位置している。
【００５０】
本実施形態では、外層４７の径方向の厚さは、内層４６の外周面４６ｓ上の位置によらず、おおよそ同じである。ただし、外層４７の径方向の厚さが、内層４６の外周面４６ｓ上の位置に応じて、変化してもよい。例えば、底部３１０ｂでの厚さが、頂部３４０ｂでの厚さよりも、厚くてもよい。
【００５１】
図中の長さＬは、凹部形成部４５ｂの軸線ＣＬに平行な方向の長さである。図２の長さＬと同様に、凹部形成部４５ｂの長さＬは、凹部形成部４５ｂの複数の頂部３４０ｂのうちの、最も前方向Ｄｆ側の頂部３４１ｂと、最も後方向Ｄｆｒ側の頂部３４２ｂと、の間の、軸線ＣＬに平行な方向の距離である。なお、凹部形成部４５ｂの長さＬは、主体金具５０の後端５０ｅ（図１）よりも後方向Ｄｆｒ側における凹部形成部４５ｂの長さである。
【００５２】
図中の角度Ａｎｇは、凹部３００ｂの底部３１０ｂを挟んで対向する２つの傾斜面３２０ｂ、３３０ｂがなす角度である。深さ３００ｂＤは、凹部３００ｂの径方向の深さであり、隣合う頂部３４０ｂと底部３１０ｂとの間の軸線ＣＬに垂直な方向の距離である。
【００５３】
複数の凹部３００ｂのそれぞれには、図２の実施形態と同様に、フェライト層４００が配置されている。フェライト層４００を有する端子金具４０ｂの製造方法としては、種々の方法を採用可能である。例えば、以下の方法を採用可能である。凹部形成部４５ｂと外層４７が形成される前の端子金具を、準備する（例えは、鍛造や切削など）。準備された端子金具は、内層４６に対応する軸部と鍔部４８とキャップ装着部４９とを有している。この端子金具の軸部に、図２の複数の凹部３００と複数の頂部３４０との形成方法と同じ方法（例えば、転造）によって、複数の凹部３００ｘと複数の頂部３４０ｘとを形成する。これにより、内層４６が形成される。この内層４６の外周面上に、外層４７を形成する（例えば、メッキ）。形成された外層４７は、内層４６の複数の凹部３００ｘと複数の頂部３４０ｘとに対応する複数の凹部３００ｂと複数の頂部３４０と（すなわち、凹部形成部４５ｂ）を形成する。形成された凹部形成部４５ｂの外周面に、フェライトの粉末を含むスラリーを塗布する。これにより、各凹部３００ｂの外面に、フェライトを含むスラリーが付着する。スラリーが付着した端子金具を、加熱処理する。これにより、凹部３００ｂの中に、焼成されたフェライト層４００が形成される。以上により、端子金具４０ｂが完成する。
【００５４】
図４は、外層４７の主成分の割合と図３の断面上の位置との関係の概要を示すグラフである。縦軸は、外層４７の主成分の割合Ｒ１、Ｒ２（単位は、重量パーセント）を示している。横軸は、図３の断面の左部分に示すラインＬＮ上の位置ＰＳを示している。このラインＬＮは、内層４６から外層４７を通ってフェライト層４００まで延びている。図４（Ａ）のグラフは、外層４７の主成分が、フェライト層４００のフェライトにも含まれる場合の例を示している。例えば、外層４７の主成分がニッケルであり、フェライト層４００に含まれるフェライトが、ニッケルを含むフェライト（例えば、ＮｉＦｅ２Ｏ４）である。割合Ｒ１は、外層４７の主成分（例えば、ニッケル）の割合である。図４（Ｂ）のグラフは、外層４７の主成分が、フェライト層４００のフェライトに含まれていない場合の例を示している。例えば、外層４７の主成分が銅であり、フェライト層４００に含まれるフェライトが、銅を含まないフェライト（例えば、ＮｉＦｅ２Ｏ４）である。割合Ｒ２は、外層４７の主成分（例えば、銅）の割合である。
【００５５】
図４（Ａ）の例では、内層４６では、割合Ｒ１はゼロｗｔ％であり、外層４７では、割合Ｒ１が１００ｗｔ％である。また、フェライト層４００では、割合Ｒ１は、フェライトの組成に応じた割合ｒｆである（ゼロｗｔ％＜ｒｆ＜１００ｗｔ％）。さらに、図示するように、外層４７とフェライト層４００との間の領域４３ａでは、割合Ｒ１は、外層４７側からフェライト層４００側に向かって、１００ｗｔ％から割合ｒｆまで、滑らかに変化している。このような領域４３ａは、フェライト層４００を焼成する際に、形成され得る（以下、領域４３ａを、中間層４３ａとも呼ぶ）。例えば、外層４７の主成分がフェライト層４００の材料に固溶することによって、中間層４３ａが形成される。また、外層４７の主成分と、他の成分（例えば、フェライト層４００の材料に含まれる成分）との化合物（例えば、外層４７の主成分の酸化物）が形成されることによって、中間層４３ａが形成される。このような中間層４３ａの厚さを制御する方法としては、種々の方法を採用可能である。例えば、フェライト層４００の焼成時の温度が高いほど、中間層４３ａは厚くなる。フェライト層４００の焼成時の温度を低くすることによって、中間層４３ａの形成を抑制できる。
【００５６】
図４（Ｂ）の例では、内層４６では、割合Ｒ２はゼロｗｔ％であり、外層４７では、割合Ｒ２が１００ｗｔ％であり、フェライト層４００では、割合Ｒ２は、ゼロｗｔ％である。さらに、図４（Ａ）の例と同様に、外層４７とフェライト層４００との間に、中間層４３ｂが形成されている。この中間層４３ｂでは、割合Ｒ２は、外層４７側からフェライト層４００側に向かって、１００ｗｔ％からゼロｗｔ％まで、滑らかに変化している。このような中間層４３ｂは、図４（Ａ）の中間層４３ａと同様に、フェライト層４００を焼成する際に、形成され得る。
【００５７】
中間層４３ａ、４３ｂでは、外層４７の主成分の割合Ｒ１、Ｒ２は、外層４７における割合Ｒ１、Ｒ２よりも小さく、かつ、フェライト層４００における割合Ｒ１、Ｒ２よりも高い。このような中間層４３ａ、４３ｂを介して、フェライト層４００と外層４７とが接続されているので、中間層４３ａ、４３ｂが省略されてフェライト層４００が直接的に外層４７に接続されている場合と比べて、フェライト層４００と凹部３００ｂとの密着性を向上できる。この結果、フェライト層４００の剥離を抑制できる。
【００５８】
なお、図４（Ａ）、図４（Ｂ）のようなグラフは、図３に示す軸部４１ｂの断面を、電子線マイクロアナライザ（ＥＰＭＡ）によって分析することによって、特定できる。そして、特定されたグラフを用いて、中間層４３ａ、４３ｂの有無を特定できる。
【００５９】
Ｃ．評価試験：
以下の表１は、点火プラグのサンプルを用いた評価試験の結果を示している。この評価試験では、Ａ１からＡ２７番とＢ１からＢ８番との３５種類のサンプルが評価された。
【００６０】
【表１】
2018032541.tif 000005
【００６１】
表１は、各サンプルの、凹部の構成と、端子材料の構成と、外層４７の構成と、フェライト層の構成と、中間層４３ａ、４３ｂの有無と、ノイズ特性の試験結果と、を示している。外層の欄では、外層４７を有していない図１、図２のサンプルに関しては、「−」が示され、外層４７を有する図３のサンプルに関しては、外層４７の組成が示されている。中間層の欄では、中間層（例えば、図４（Ａ）の中間層４３ａや図４（Ｂ）の中間層４３ｂ）を有するサンプルに関しては、「*」が示され、中間層を有していないサンプルに関しては、「−」が示されている。Ａ１からＡ１２番のサンプルと、Ｂ１からＢ８番のサンプルとは、外層４７を有していないサンプル（図１、図２）である。Ａ１３からＡ２７番のサンプルは、外層４７を有するサンプル（図３）である。外層４７を有するサンプルのうち、Ａ１３からＡ１６番のサンプルは、中間層を有していないサンプルであり、Ａ１７からＡ２７番のサンプルは、中簡層を有するサンプルである。
【００６２】
凹部の構成としては、図２、図３で説明した深さ３００Ｄ、３００ｂＤ（単位は、μｍ）と、角度Ａｎｇ（単位は、度）と、長さＬ（単位は、ｍｍ）と、が示されている。深さ３００Ｄ、３００ｂＤと、角度Ａｎｇとは、それぞれ、１つの断面における複数の凹部３００、３００ｂのそれぞれの深さ３００Ｄ、３００ｂＤと角度Ａｎｇとの平均値である。
【００６３】
端子材料の構成は、図２のサンプルに関しては軸部４１の材料の構成を示し、図３のサンプルに関しては内層４６の材料の構成を示している。具体的には、鉄含有率（単位は、ｗｔ％）と、表皮深さ（単位は、μｍ）と、が示されている。表皮深さは、絶対透磁率μが０．０００１［Ｈ／ｍ］であると仮定する場合に以下の数式に従って算出される１ＭＨｚの周波数ｆでの表皮深さｄである。
【００６４】
【数３】
2018032541.tif 000006
ρ：体積抵抗率［Ωｍ］
ω：角周波数＝２×π×ｆ
ｆ：周波数［Ｈｚ］
μ：絶対透磁率［Ｈ／ｍ］
【００６５】
表皮深さは、交流電流が導体の表面の近くを流れる場合の電流が流れる部分の表面からの深さの目安を示している。表皮深さが小さいほど、導体の表面の近くの電流密度が高くなる。一般的に、金属の絶対透磁率μは、１ＭＨｚ以上の周波数において、おおよそゼロであり、正確に測定することは容易ではない。そこで、絶対透磁率μの参考値として０．０００１［Ｈ／ｍ］を用いて、１ＭＨｚの周波数での表皮深さｄを算出した（以下、この表皮深さｄを、参考表皮深さｄとも呼ぶ）。また、上記の数式に示すように、参考表皮深さｄは、体積抵抗率ρが小さいほど、小さい。
【００６６】
フェライト層の構成としては、フェライトの組成と、粒径（単位は、μｍ）と、が示されている。粒径は、フェライト層４００の断面におけるフェライト粒子の平均粒径である。図５は、平均粒径の算出方法を示す説明図である。まず、フェライト層４００の断面を、鏡面研磨し、ＳＥＭ（走査型電子顕微鏡）で撮影することによって、３０μｍ×３０μｍの正方形の断面画像を取得した（ＳＥＭ画像とも呼ぶ）。ここで、加速電圧は１５ｋＶに設定され、倍率は、３０００倍に設定された。このような断面としては、軸線ＣＬを含む断面に代えて、第１傾斜面３２０、３２０ｂ、または、第２傾斜面３３０、３３０ｂにおおよそ平行な断面が採用された。図５（Ａ）は、ＳＥＭ画像で観察されるフェライト粒子の様子を示す模式図である。このようなＳＥＭ画像を用いた下記のインターセプト法によって、平均粒径を算出した。
【００６７】
インターセプト法では、まず、３０μｍ×３０μｍの正方形の２つの対角線ＤＧ１，ＤＧ２（図５（Ａ））の少なくとも一方と交差するフェライトの粒子を選択した。そして、選択された個々の粒子ＣＧ（図５（Ｂ））について、その最大径Ｄｍａｘを求めてこれを長径Ｄ１とした。最大径Ｄｍａｘは、その粒子ＣＧの外径をあらゆる方向で測定したときの最大値である。そして、この長径Ｄ１の中点を通り長径Ｄ１と直交する直線上における粒子ＣＧの外径を短径Ｄ２とした。また、長径Ｄ１と短径Ｄ２の平均値（Ｄ１＋Ｄ２）／２を、対象粒子ＣＧのみなし粒径Ｄａ（ｉ）とした。ここで、「（ｉ）」は、ｉ番目の粒子ＣＧの値であることを意味している。平均粒径Ｄａｖｅは、対角線ＤＧ１，ＤＧ２の少なくとも一方と交差するｎ個の粒子ＣＧのみなし粒径Ｄａ（ｉ）の平均値である。この平均値を、表１の平均粒径として採用した。なお、Ｂ１からＢ８番のサンプルに関しては、粒径の測定は省略された。Ｂ８番のサンプルは、フェライト層を有していないサンプルである。フェライトの粒径の調整は、フェライトの粉末材料の粉砕時間とフェライトの粉末材料を含むスラリーの粉砕時間とを調整することによって、行われた（粉砕時間が長いほど、粒径は小さい）。
【００６８】
ノイズ特性は、ノイズ強度と、その評価結果とを示している。ノイズ強度は、ＪＡＳＯ  Ｄ００２−２（日本自動車技術会伝送規格Ｄ−００２−２）の「自動車−電波雑音特性−第２部：防止器の測定方法  電流法」に従って測定された。具体的には、スパークプラグのサンプルに電圧を印加して放電させた。そして、放電時に、電流プローブを用いて端子金具を流れる電流を測定し、測定された値を、比較のためにｄＢに換算した。ノイズとしては、５０ＭＨｚ、３００ＭＨｚの２種類の周波数のノイズが測定された。表中の強度は、所定の基準に対するノイズの強度を示している。数値が大きいほど、ノイズが強い。５０ＭＨｚのノイズの評価結果に関しては、Ａ評価は、強度が７３ｄＢ未満であることを示し、Ｂ評価は、強度が７３ｄＢ以上であることを示している。３００Ｍｈｚのノイズの評価結果に関しては、Ａ評価は、強度が５７ｄＢ未満であることを示し、Ｂ評価は、強度が５７ｄＢ以上であることを示している。
【００６９】
Ａ１からＡ２７番のサンプルに関しては、各パラメータの分布範囲は、以下の通りであった。
５０μｍ≦    深さ３００Ｄ、３００ｂＤ  ≦７５μｍ
２２度  ≦    角度Ａｎｇ  ≦１５０度
１０ｍｍ≦    長さＬ  ≦２６ｍｍ
６６ｗｔ％≦  鉄含有率  ≦９２ｗｔ％
１８μｍ≦    参考表皮深さ  ≦４１μｍ
０．７μｍ≦  フェライト粒径  ≦３．６μｍ
このような構成を有するＡ１番からＡ２７番のいずれのサンプルに関しても、５０ＭＨｚのノイズの評価結果は、Ａ評価であり、３００ＭＨｚのノイズの評価結果は、Ａ評価であった。
【００７０】
Ｂ１からＢ８番のサンプルに関しては、深さ３００Ｄと、角度Ａｎｇと、長さＬと、のうちの少なくとも１つのパラメータが、Ａ１からＡ２７番の上記の分布範囲の外であった。具体的には、以下の通りである。
Ｂ１、Ｂ４、Ｂ６、Ｂ７番の深さ３００Ｄは、それぞれ、４８、４９、４８、４９（μｍ）であり、いずれも、５０μｍよりも小さかった。
Ｂ２番の角度Ａｎｇは、１５３（度）であり、１５０度よりも大きかった。
Ｂ３、Ｂ５、Ｂ６、Ｂ７番の長さＬは、いずれも、９、９、９、８（ｍｍ）であり、いずれも、１０ｍｍよりも小さかった。
Ｂ１からＢ８番の鉄含有率と参考表皮深さとは、いずれも、Ａ１からＡ２７番の上記の分布範囲の内であった。このようなＢ１からＢ８番のそれぞれのサンプルに関しては、５０ＭＨｚのノイズの評価結果は、Ｂ評価であり、３００ＭＨｚのノイズの評価結果は、Ｂ評価であった。
【００７１】
このように、フェライト層４００を有するＡ１からＡ２７番のそれぞれのノイズ強度は、５０ＭＨｚと３００ＭＨｚとのいずれの周波数でも、フェライト層４００を有していないＢ８番のノイズ強度よりも小さかった。このように、フェライト層４００を設けることによって、ノイズを抑制できた。
【００７２】
また、５０μｍ以上の深さ３００Ｄ、３００ｂＤを有するＡ１からＡ２７番のそれぞれのノイズ強度は、５０ＭＨｚと３００ＭＨｚとのいずれの周波数でも、５０μｍよりも小さい深さ３００Ｄを有するＢ１、Ｂ４、Ｂ６、Ｂ７番のうちの任意のサンプルのノイズ強度よりも小さかった。このように、深さ３００Ｄ、３００ｂＤが深い場合にノイズを抑制できる理由は、深さ３００Ｄ、３００ｂＤが深い場合には、深さ３００Ｄ、３００ｂＤが浅い場合（特に、角度Ａｎｇと長さＬとを変えずに深さ３００Ｄ、３００ｂＤを浅くした場合）と比べて、凹部３００、３００ｂに配置されるフェライトの総量を多くできるからだと推定される。
【００７３】
良好なノイズ強度を実現したＡ１番からＡ２７番の深さ３００Ｄ、３００ｂＤは、小さい順に、５０、５１、５４、５５、５６、５７、５８、５９、６０、６１、６２、６６、６８、６９、７０、７１、７２、７３、７５（μｍ）であった。深さ３００Ｄ、３００ｂＤの好ましい範囲（下限以上、上限以下の範囲）を、上記の１９個の値を用いて定めてもよい。具体的には、上記の１９個の値のうちの任意の値を、深さ３００Ｄ、３００ｂＤの好ましい範囲の下限として採用してよい。例えば、深さは、５０μｍ以上であってよい。また、これらの値のうちの下限以上の任意の値を、深さ３００Ｄ、３００ｂＤの好ましい範囲の上限として採用してよい。例えば、深さ３００Ｄ、３００ｂＤは、７５μｍ以下であってよい。なお、深さ３００Ｄ、３００ｂＤが深いほど、フェライトの総量を多くできるので、深さ３００Ｄ、３００ｂＤが深いほど、ノイズを抑制できると推定される。従って、深さ３００Ｄ、３００ｂＤは、上記の１９個の値のうちの最大値である７５μｍよりも、大きくてもよい。ただし、深さ３００Ｄ、３００ｂＤは、軸部４１、４１ｂの外径の半分よりも小さいことが好ましい。
【００７４】
また、１５０度以下の角度Ａｎｇを有するＡ１からＡ２７番のそれぞれのノイズ強度は、５０ＭＨｚと３００ＭＨｚとのいずれの周波数でも、１５０度よりも大きい角度Ａｎｇを有するＢ２番のサンプルのノイズ強度よりも小さかった。このように、角度Ａｎｇが小さい場合にノイズを抑制できる理由は、角度Ａｎｇが小さい場合には、角度Ａｎｇが大きい場合（特に、深さ３００Ｄ、３００ｂＤと長さＬとを変えずに角度Ａｎｇを大きくした場合）と比べて、端子金具４０、４０ｂの軸部４１、４１ｂの凹部形成部４５、４５ｂの外周面に沿って流れる交流電流の経路長が長くなるからだと推定される。
【００７５】
良好なノイズ強度を実現したＡ１番からＡ２７番の角度Ａｎｇは、小さい順に、２２、４５、５９、６５、６８、６９、７１、７５、７７、７９、８２、８５、８７、８８、８９、９３、９７、１００、１２０、１５０（度）であった。角度Ａｎｇの好ましい範囲（下限以上、上限以下の範囲）を、上記の２０個の値を用いて定めてもよい。具体的には、上記の２０個の値のうちの任意の値を、角度Ａｎｇの好ましい範囲の上限として採用してよい。例えば、角度Ａｎｇは、１５０度以下であってよい。また、これらの値のうちの上限以下の任意の値を、角度Ａｎｇの好ましい範囲の下限として採用してよい。例えば、角度Ａｎｇは、２２度以上であってよい。
【００７６】
また、１０ｍｍ以上の長さＬを有するＡ１からＡ２７番のそれぞれのノイズ強度は、５０ＭＨｚと３００ＭＨｚとのいずれの周波数でも、１０ｍｍよりも小さい長さＬを有するＢ３、Ｂ５、Ｂ６、Ｂ７番のうちの任意のサンプルのノイズ強度よりも小さかった。このように、長さＬが長い場合にノイズを抑制できる理由は、長さＬが長い場合には、長さＬが短い場合（特に、深さ３００Ｄ、３００ｂＤと角度Ａｎｇとを変えずに長さＬを短くした場合）と比べて、端子金具４０、４０ｂの軸部４１、４１ｂの凹部形成部４５、４５ｂの外周面に沿って流れる交流電流の経路長が長くなり、そして、フェライトの総量が多くなるからだと推定される。
【００７７】
良好なノイズ強度を実現したＡ１番からＡ２７番の長さＬは、小さい順に、１０、１１、１２、１３、１４、１５、１６、１７、１８、１９、２０、２１、２２、２６（ｍｍ）であった。長さＬの好ましい範囲（下限以上、上限以下の範囲）を、上記の１４個の値を用いて定めてもよい。具体的には、上記の１４個の値のうちの任意の値を、長さＬの好ましい範囲の下限として採用してよい。例えば、長さＬは、１０ｍｍ以上であってよい。また、これらの値のうちの下限以上の任意の値を、長さＬの好ましい範囲の上限として採用してよい。例えば、長さＬは、２６ｍｍ以下であってよい。なお、長さＬが長いほど、ノイズを抑制できると推定される。従って、長さＬは、上記の１４個の値のうちの最大値である２６ｍｍよりも、大きくてもよい。例えば、長さＬは、主体金具５０（図１）の後端５０ｅから絶縁体１０の後端１０ｅまでの間の軸線ＣＬに平行な方向の距離以下の任意の長さであってよい。
【００７８】
また、良好なノイズ強度を実現したＡ１番からＡ２７番のそれぞれのフェライトの組成は、以下の通りである。
Ｙ３Ｆｅ５Ｏ１２                ：Ａ９、Ａ２３
ＳｒＦｅ１２Ｏ１９              ：Ａ６、Ａ２１
ＮｉＦｅ２Ｏ４                  ：Ａ２、Ａ８、Ａ１８、Ａ２２
ＭｇＦｅ２Ｏ４                  ：Ａ７、Ａ１２、Ａ２６
ＣｕＦｅ２Ｏ４                  ：Ａ５、Ａ２０
ＣａＦｅ２Ｏ４                  ：Ａ１１、Ａ２５
ＢａＦｅ１２Ｏ１９              ：Ａ１、Ａ１７
（Ｎｉ，Ｚｎ，Ｃｕ）Ｆｅ２Ｏ４  ：Ａ１６
（Ｎｉ，Ｚｎ）Ｆｅ２Ｏ４        ：Ａ４、Ａ１３、Ａ１９、Ａ２７
（Ｍｎ，Ｚｎ）Ｆｅ２Ｏ４        ：Ａ３、Ａ１０、Ａ１５、Ａ２４
（Ｍｇ，Ｚｎ）Ｆｅ２Ｏ４        ：Ａ１４
このように、フェライト層４００としては、Ｎｉ、Ｚｎ、Ｃｕ、Ｂａ、Ｃａ、Ｍｇ、Ｍｎ、Ｙのうちの少なくとも１つを含むフェライトを含む層が配置されている。このようなフェライトを含むフェライト層４００を用いることによって、ノイズを抑制できた。
【００７９】
また、表１に示すように、鉄含有率が高いほど、参考表皮深さが小さかった。例えば、鉄含有率が７５ｗｔ％以上であるＡ８からＡ２７番のサンプルに関しては、参考表皮深さは、３０μｍ以下であった。一方、鉄の含有率が７５ｗｔ％未満であるＡ１からＡ７番のサンプルに関しては、参考表皮深さは、３２μｍ以上であった。このように、鉄含有率が高い場合に参考表皮深さが小さい理由は、鉄含有率が高いほど、体積抵抗率ρが小さくなるからである。
【００８０】
また、表１に示すように、参考表皮深さが小さいほど、ノイズ強度が小さかった。例えば、参考表皮深さが３０μｍ以下であるＡ８からＡ２７番のサンプルに関しては、５０ＭＨｚでのノイズ強度は６８ｄＢ以下であり、３００ＭＨｚでのノイズ強度は５１ｄＢ以下である。一方、参考表皮深さが３０μｍよりも大きいＡ１からＡ７番のサンプルに関しては、５０ＭＨｚでのノイズ強度は６９ｄＢ以上であり、３００ＭＨｚでのノイズ強度は５４ｄＢ以上である。このように、参考表皮深さが小さい場合にノイズを抑制できる理由は、以下のように推定される。参考表皮深さが小さい場合には、交流電流が導体の外周面の近傍に集中するので、交流電流が広い範囲に分散して流れる場合と比べて、損失が大きくなる。この結果、交流電流、ひいては、電波ノイズが、抑制される。また、交流電流が、フェライト層４００の近くに集中するので、電波ノイズがさらに抑制される。
【００８１】
Ａ１３からＡ２７番のサンプルは、図３の実施形態の端子金具４０ｂを備えており、内層４６の外周面上に、外層４７が形成されている。表１に示すように、外層４７の組成は、Ｎｉ、Ｃｕ、Ｃｒ、Ｚｎ、α−Ｆｅのいずれかであった。詳細な値については省略するが、これらの組成の体積抵抗率ρは、内層４６の材料（主成分としての鉄と、他の成分と、を含む金属）の体積抵抗率ρよりも、小さかった。すなわち、Ａ１３からＡ２７番のいずれのサンプルに関しても、外層４７の体積抵抗率ρは、内層４６の体積抵抗率ρよりも小さかった。従って、凹部形成部４５ｂの外周面を形成する部分である外層４７の参考表皮深さは、表１に示す参考表皮深さ（内層４６の参考表皮深さ）よりも、浅い。例えば、外層４７を有するＡ１３からＡ２７番の表１に示す参考表皮深さは２４μｍ以下であるので、これらのサンプルに関しては、外層４７の参考表皮深さは、２４μｍ以下である。このように、Ａ１３からＡ２７番のサンプルに関しては、外層４７が省略された場合と比べて、交流電流は、凹部形成部４５ｂの外周面の近傍（ひいては、フェライト層４００の近傍）にさらに集中するので、電波ノイズがさらに抑制されると推定される。
【００８２】
良好なノイズ強度を実現したＡ１からＡ２７番の参考表皮深さは、小さい順に、１８、１９、２０、２１、２２、２３、２４、２５、２６、２８、２９、３０、３２、３４、３５、４０、４１（μｍ）であった。凹部３００、３００ｂの外周面を形成する部分の参考表皮深さの好ましい範囲（下限以上、上限以下の範囲）を、上記の１７個の値を用いて定めてもよい。ここで、凹部３００、３００ｂの外周面を形成する部分の参考表皮深さは、図２の実施形態では、軸部４１の参考表皮深さであり、図３の実施形態では、外層４７の参考表皮深さである。このような参考表皮深さの好ましい範囲の上限として、上記の１７個の値のうちの任意の値を採用してよい。例えば、参考表皮深さは、４１μｍ以下であってよく、３０μｍ以下であってよい。また、これらの値のうちの上限以下の任意の値を、参考表皮深さの好ましい範囲の下限として採用してよい。例えば、参考表皮深さは、１８μｍ以上であってよい。なお、参考表皮深さが小さいほど、交流電流は、凹部３００、３００ｂの外周面の近傍に集中するので、参考表皮深さが小さいほど、ノイズを抑制できると推定される。従って、参考表皮深さは、上記の１７個の値のうちの最小値である１８μｍよりも、小さくてもよい。例えば、外層４７の材料として、準備可能な材料（例えば、種々の金属）のうち、参考表皮深さが最も小さい材料を採用してもよい。
【００８３】
また、表１に示すように、中間層４３ａ、４３ｂが設けられる場合には、ノイズ強度が更に小さくなった。具体的には、中間層４３ａ、４３ｂを有するＡ１７からＡ２７番のサンプルに関しては、５０ＭＨｚでのノイズ強度は、５８ｄＢ以下であり、３００ＭＨｚでのノイズ強度は、４３ｄＢ以下であった。一方、中間層４３ａ、４３ｂを有さないＡ１からＡ１６番のサンプルに関しては、５０ＭＨｚでのノイズ強度は、６３ｄＢ以上であり、３００ＭＨｚでのノイズ強度は、４５ｄＢ以上であった。このように、中間層４３ａ、４３ｂが設けられる場合にノイズ強度が小さくなる理由は、以下のように推定される。中間層４３ａ、４３ｂが設けられる場合には、フェライト層４００と凹部３００ｂ（ひいては、軸部４１ｂ）との密着性が向上する。従って、軸部４１ｂの外周面の近傍を流れる交流電流は、フェライトにより近い部分（例えば、中間層４３ａ、４３ｂ）を流れ得る。この結果、ノイズが抑制される。
【００８４】
また、良好なノイズ強度を実現したＡ１からＡ２７番のフェライトの平均粒径は、小さい順に、０．７、０．８、０．９、１．０、１．９、３．０、３．１、３．２、３．３、３．４、３．５、３．６（μｍ）であった。フェライトの平均粒径の好ましい範囲（下限以上、上限以下の範囲）を、上記の１２個の値を用いて定めてもよい。具体的には、上記の１２個の値のうちの任意の値を、平均粒径の好ましい範囲の下限として採用してよい。例えば、平均粒径は、０．７μｍ以上であってよい。また、これらの値のうちの下限以上の任意の値を、平均粒径の好ましい範囲の上限として採用してよい。例えば、平均粒径は、３．６μｍ以下であってよい。
【００８５】
なお、Ａ１からＡ２７番のうち、５０ＭＨｚでのノイズ強度が５１ｄＢ以下であり、かつ、３００ＭＨｚでのノイズ強度が４０ｄＢ以下であるサンプルは、Ａ２５、Ａ２６、Ａ２７番の３種類であった。Ａ２５、Ａ２６、Ａ２７番のフェライトの平均粒径は、１．０、１．９、３．０（μｍ）であった。フェライトの平均粒径の好ましい範囲を、上記の３個の値を用いて定めてもよい。具体的には、上記の３個の値のうちの任意の値を、平均粒径の好ましい範囲の下限として採用してよい。例えば、平均粒径は、１．０μｍ以上であってよい。また、これらの値のうちの下限以上の任意の値を、平均粒径の好ましい範囲の上限として採用してよい。例えば、平均粒径は、３．０μｍ以下であってよい。
【００８６】
Ｄ．変形例：
（１）凹部３００（図２）の形成方法としては、転造を用いる方法に変えて、他の任意の方法を採用可能である。例えば、複数の凹部３００を、切削によって形成してもよい。図６は、切削によって凹部が形成される場合の端子金具の例を示す断面図である。図６には、図２と同様に、凹部形成部４５ｃの断面図が示されている。図６の実施形態の端子金具４０ｃは、図２、図３の端子金具４０、４０ｂの代わりに、利用可能である。図６の端子金具４０ｃにおいても、複数の凹部３００ｃのそれぞれは、底部３１０ｃと、底部３１０ｃを挟んで対向する２つの傾斜面３２０ｃ、３３０ｃと、で形成されている。各凹部３００ｃには、フェライト層４００が配置されている。また、２つの傾斜面３２０ｃ、３３０ｃによって、頂部３４０ｃが形成されている。底部３１０ｃと第１傾斜面３２０ｃと第２傾斜面３３０ｃと頂部３４０ｃとの構成は、それぞれ、図２の底部３１０と第１傾斜面３２０と第２傾斜面３３０と頂部３４０との構成と、同じである。深さ３００ｃＤは、凹部３００ｃの深さであり、角度Ａｎｇは、底部３１０ｃを挟んで対向する２つの傾斜面３２０ｃ、３３０ｃのなす角度である。
【００８７】
図６の端子金具４０ｃでは、図２の端子金具４０とは異なり、頂部３４０ｃの最も外周側の部分の径方向の位置が、軸部４１ｃのうちの凹部形成部４５ｃ（すなわち、複数の凹部３００ｃ）が形成されていない部分の外周面４１ｃｓの径方向の位置と、おおよそ同じである。凹部３００ｃの底部３１０ｃは、この外周面４１ｃｓよりも内周側に配置される。複数の凹部３００のそれぞれは、軸部４１ｃのうちの凹部形成部４５ｃが形成されていない部分の外周面４１ｓの内周側に形成される。凹部３００ｃの深さ３００ｃＤは、底部３１０ｃと頂部３４０ｃとの間の径方向の距離であり、底部３１０ｃと外周面４１ｃｓとの間の径方向の距離とおおよそ同じである。
【００８８】
同様に、図３の内層４６の凹部３００ｘの形成方法としても、転造に代えて、他の任意の方法を採用可能である。例えば、切削によって凹部３００ｘを形成してもよい。この場合、図示を省略するが、頂部３４０ｂの最も外周側の部分の径方向の位置は、外層４７の外周面のうち凹部形成部４５ｂ（すなわち、複数の凹部３００ｂ）が形成されていない部分の外周面４１ｂｓの径方向の位置と、おおよそ同じである。凹部３００ｂの底部３１０ｂは、この外周面４１ｂｓよりも内周側に配置される。複数の凹部３００ｂのそれぞれは、外層４７のうちの凹部形成部４５ｂが形成されていない部分の外周面４１ｂｓの内周側に形成される（図示省略）。
【００８９】
（２）図３の実施形態において、外層４７は、軸部４１ｂの外周面の全体を形成する代わりに、軸部４１ｂの外周面のうちの複数の凹部３００ｂの外周面を含む一部分のみを形成していてもよい。すなわち、内層４６のうちの凹部３００ｂを形成していない部分の外周面は、外層４７に覆われずに露出してもよい。また、複数の凹部３００ｂのうちの１以上の凹部３００ｂから、外層４７が省略されてもよい。すなわち、外層は、複数の凹部のうちの少なくとも１つの外周面を形成していることが好ましい。
【００９０】
（３）図３の実施形態において、外層４７の材料としては、Ｎｉ、Ｃｕ、Ｃｒ、Ｚｎ、α−Ｆｅに限らず、他の種々の材料を採用可能である。例えば、上記の５種類の材料から任意に選択された１以上の材料を用いてもよく、また、上記の５種類の材料から任意に選択された１以上の成分を含む合金を用いてもよい。一般的には、参考表皮深さが内層４６の参考表皮深さよりも小さくなるような金属を採用することが好ましい。ただし、外層４７の参考表皮深さが、内層４６の参考表皮深さ以上であってもよい。また、図３の実施形態において、フェライト層４００と外層４７との間の中間層（例えば、図４（Ａ）の中間層４３ａや図４（Ｂ）の中間層４３ｂ）が、省略されてもよい。
【００９１】
（４）フェライト層４００に含まれるフェライトとしては、フェライト層４００の近傍を流れる交流電流を抑制可能な種々のフェライトを採用可能である。例えば、種々のスピネル型フェライトを採用してもよい。また、スピネル型フェライトとは異なる種類のフェライトを採用してもよい。また、２種類以上のフェライトが、フェライト層４００に含まれていてもよい。具体的には、例えば、Ｎｉ、Ｚｎ、Ｃｕ、Ｂａ、Ｃａ、Ｍｇ、Ｍｎ、Ｙのうちの少なくとも１つを含むフェライトを採用してよい。また、フェライト粒子の平均粒径は、１．０μｍ未満でもよく、３．０μｍよりも大きくてもよい。
【００９２】
また、端子金具の軸部に設けられた複数の凹部のうちの１以上の凹部から、フェライト層４００が省略されてもよい。一般的には、フェライト層４００は、複数の凹部のうちの少なくとも１つの凹部に配置されていることが好ましい。
【００９３】
（５）端子金具の軸部に設けられた複数の凹部と複数の頂部との形状としては、図２、図３、図６に示す形状に代えて、他の種々の形状を採用可能である。例えば、図２、図３、図６の断面において、底部３１０、３１０ｂ、３１０ｃが、丸められていてもよい。また、図２、図３、図６の断面において、頂部３４０、３４０ｂ、３４０ｃが丸められていてもよい。いずれの場合も、複数の凹部は、軸線ＣＬを含む断面において、以下に説明する複数の第１傾斜面と複数の第２傾斜面とが交互に接続されることによって形成される波状の部分を形成することが好ましい。第１傾斜面は、径方向の内側から外側に向かって傾斜面を辿る場合に前方向Ｄｆ側に傾斜している傾斜面である（例えば、図２、図３、図６の第１傾斜面３２０、３２０ｂ、３２０ｃ）。第２傾斜面は、径方向の内側から外側に向かって傾斜面を辿る場合に後方向Ｄｆｒ側に傾斜している傾斜面である（例えば、図２、図３、図６の第２傾斜面３３０、３３０ｂ、３３０ｃ）。複数の凹部が形成された部分である凹部形成部が上記のような波状の部分である場合には、凹部形成部が軸線ＣＬに平行な外周面で形成された部分を含む場合と比べて、複数の凹部の外周面に沿って流れる交流電流の経路が長くなる。従って、電波ノイズを適切に抑制できる。
【００９４】
（６）凹部の深さとしては、軸線ＣＬを含む平らな断面において、凹部の底部の最も内周側の部分の位置と、底部を挟んで対向する２つの傾斜面上の位置のうちの最も外周側の位置（例えば、底部の隣の頂部の最も外周側の部分の位置）と、の間の径方向の距離を採用可能である。また、複数の凹部の間で深さが異なっていてもよい。この場合、１つの断面における複数の凹部の平均深さが、深さの上記の好ましい範囲内にあることが好ましい。
【００９５】
（７）軸線ＣＬを含む断面において、凹部の底を挟んで対向する２つの傾斜面の少なくとも一方が、曲線の部分を含んでもよい。いずれの場合も、軸線ＣＬを含む断面において２つの傾斜面がなす角度としては、２つの傾斜面のそれぞれの直線部分がなす角度を採用すればよい。
【００９６】
（８）複数の凹部が形成された部分である凹部形成部の長さとしては、軸線ＣＬを含む１つの平らな断面において、最も前方向Ｄｆ側の凹部の前方向Ｄｆ側の傾斜面の最も外周側の部分と、最も後方向Ｄｆｒ側の凹部の後方向Ｄｆｒ側の傾斜面の最も外周側の部分と、の間の軸線ＣＬに平行な方向の最短距離を採用すればよい。
【００９７】
例えば、図２、図３の実施形態のように頂部３４０、３４０ｂが、軸部４１、４１ｂのうちの凹部形成部４５、４５ｂが形成されていない部分の外周面４１ｓ、４１ｂｓよりも外周側に配置されている場合には、以下の通りである。すなわち、最も前方向Ｄｆ側の凹部３０１、３０１ｂの前方向Ｄｆ側の傾斜面３２０、３２０ｂの最も外周側の部分３４１、３４１ｂは、最も前方向Ｄｆ側の頂部３４１、３４１ｂの最も外周側の部分である。そして、最も後方向Ｄｆｒ側の凹部３０２、３０２ｂの後方向Ｄｆｒ側の傾斜面３３０、３３０ｂの最も外周側の部分３４２、３４２ｂは、最も後方向Ｄｆｒ側の頂部３４２、３４２ｂの最も外周側の部分である。凹部形成部４５、４５ｂの長さＬとしては、最も前方向Ｄｆ側の頂部３４１、３４１ｂの最も外周側の部分と、最も後方向Ｄｆｒ側の頂部３４２、３４２ｂの最も外周側の部分と、の間の軸線ＣＬに平行な方向の最短距離を採用すればよい。
【００９８】
また、図６の実施形態のように、頂部３４０ｃの径方向の位置が、軸部４１ｃのうち凹部形成部４５ｃが形成されていない部分の外周面４１ｃｓの径方向の位置と同じ、または、外周面４１ｃｓよりも内周側に配置されている場合には、以下の通りである。すなわち、凹部形成部４５ｃの長さＬとしては、複数の凹部３００ｃのうちの最も前方向Ｄｆ側の凹部３０１ｃの前方向Ｄｆ側の傾斜面３２０ｃの最も外周側の部分３４１ｃと、複数の凹部３００ｃのうちの最も後方向Ｄｆｒ側の凹部３０２ｃの後方向Ｄｆｒ側の傾斜面３３０ｃの最も外周側の部分３４２ｃと、の間の軸線ＣＬに平行な方向の最短距離を採用すればよい。ここで、最も前方向Ｄｆ側の凹部３０１ｃの傾斜面３２０ｃと外周面４１ｃｓとの接続部分が丸められている場合、傾斜面３２０ｃの直線部分を延長して得られる直線と、外周面４１ｃｓを延長して得られる直線と、の交点を、長さＬの基準として用いればよい。また、最も後方向Ｄｆｒ側の凹部３０２ｃの傾斜面３３０ｃと外周面４１ｃｓとの接続部分が丸められている場合、傾斜面３３０ｃの直線部分を延長して得られる直線と、外周面４１ｃｓを延長して得られる直線と、の交点を、長さＬの基準として用いればよい。
【００９９】
（９）端子金具の構成としては、上記の構成に代えて、他の種々の構成を採用可能である。例えば、軸部のうちの凹部の外周面を形成する部分の参考表皮深さは、表１のＡ１からＡ２７のサンプルのうちの最大の参考表皮深さである４１μｍよりも大きくてもよい。また、図３の実施形態において、外層４７の参考表皮深さが、内層４６の参考表皮深さよりも、大きくてもよい。ただし、電波ノイズをさらに抑制するためには、軸部のうちの凹部の外周面を形成する部分の参考表皮深さが小さいことが好ましく、例えば、３０μｍ以下であることが好ましい。そして、図３の実施形態においては、外層４７の参考表皮深さが、内層４６の参考表皮深さよりも、小さいことが好ましい。
【０１００】
また、図２、図６の実施形態の軸部４１、４１ｃと、図３の実施形態の内層４６と、のそれぞれの鉄含有率は、７５ｗｔ％未満であってもよい。一般的には、図２、図６の実施形態の軸部４１、４１ｃと、図３の実施形態の内層４６と、のそれぞれの材料としては、種々の金属を採用可能である。なお、図２、図６の実施形態のように、端子金具４０、４０ｃの軸部４１、４１ｃのうち複数の凹部３００、３００ｃを形成する部分は、外層と内層とを含む複数の層に分かれておらず、１つの層（ここでは、軸部４１、４１ｃ）で形成され得る。この場合、電波ノイズをさらに抑制するためには、軸部のうちの凹部の外周面を形成する部分（図２、図６の実施形態では、軸部４１、４１ｃ）は、７５ｗｔ％以上の鉄を含む金属で形成されていることが好ましい。また、図３の実施形態のように、端子金具４０ｂの軸部４１ｂのうち複数の凹部３００ｂを形成する部分は、軸部４１ｂの外周面のうちの凹部３００ｂの外周面を含む少なくとも一部を形成する外層（ここでは、外層４７）と、外層の内周側に配置された内層（ここでは、内層４６）と、を含む複数の層で形成され得る。この場合、電波ノイズをさらに抑制するためには、外層の内周側に接続された内層（図３の実施形態では、内層４６）は、７５ｗｔ％以上の鉄を含む金属で形成されていることが好ましい。
【０１０１】
（１０）点火プラグの構成としては、上述した構成に代えて、他の種々の構成を採用可能である。例えば、図１に示す実施形態では、複数の凹部３００（すなわち、凹部形成部４５）は、軸部４１のうちの主体金具５０の後端５０ｅよりも後方向Ｄｆｒ側の部分のみに形成されている。ただし、複数の凹部は、後端５０ｅよりも後方向Ｄｆｒ側から後端５０ｅよりも前方向Ｄｆ側まで分布するように形成されていてもよい。いずれの場合も、凹部形成部の軸線ＣＬに平行な方向の長さＬは、複数の凹部のうちの主体金具５０の後端５０ｅよりも後方向Ｄｆｒ側に配置された複数の凹部を用いて特定すればよい。
【０１０２】
また、図１に示す実施形態では、端子金具４０の軸部４１は、主体金具５０の後端５０ｅよりも前方向Ｄｆ側まで延びているが、端子金具の全体が、主体金具５０の後端５０ｅよりも後方向Ｄｆｒ側に配置されていてもよい。
【０１０３】
また、中心電極の側面（軸線ＣＬに垂直な方向側の面）と、接地電極とが、放電用のギャップを形成してもよい。また、放電用のギャップの総数が２以上であってもよい。また、中心電極２０と端子金具４０との間には、磁性体が配置されてもよい。また、抵抗体７４が省略されてもよい。
【０１０４】
以上、実施形態、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１０５】
８...先端側パッキン、１０...絶縁体、１０ｑ...開口、１１...縮内径部、１２...貫通孔（軸孔）、１３...後端側胴部、１４...大径部、１５...先端側胴部、１６...縮外径部、１９...脚部、２０...中心電極、２１...外層、２２...芯部、２４...頭部、２７...軸部、２９...第１チップ、３０...接地電極、３１...外層、３２...内層、３３...基端部、３４...先端部、３７...本体部、３９...第２チップ、４０、４０ｂ、４０ｃ...端子金具、４１、４１ｂ、４１ｃ...軸部、４１ｓ、４１ｂｓ、４１ｃｓ...外周面、４３ａ、４３ｂ...中間層、４５、４５ｂ、４５ｃ...凹部形成部、４６...内層、４６ｓ...外周面、４７...外層、４８...鍔部、４９...キャップ装着部、５０...主体金具、５０ｅ...後端、５１...工具係合部、５２...胴部、５３...カシメ部、５４...鍔部、５５...先端面、５６...縮内径部、５７...ネジ部、５８...座屈部、５９...貫通孔、６１...リング部材、７０...タルク、７２...第１シール部、７４...抵抗体、７６...第２シール部、９０...ガスケット、１００...点火プラグ、２００...接続部、３００、３００ｂ、３００ｃ、３００ｘ...凹部、３０１、３０１ｃ...凹部、３０２、３０２ｃ...凹部、３１０、３１０ｂ、３１０ｃ...底部、３２０、３２０ｂ、３２０ｃ...第１傾斜面、３３０、３３０ｂ、３３０ｃ...第２傾斜面、３４０、３４０ｂ、３４０ｃ、３４０ｘ...頂部（接続部分）、３４１、３４１ｂ...頂部、３４１ｃ...部分、３４２、３４２ｂ...頂部、３４２ｃ...部分、４００...フェライト層、ｇ...ギャップ、ＣＬ...中心軸（軸線）、Ｄｆ...先端方向（前方向）、Ｄｆｒ...後端方向（後方向）
【図１】
2018032541.tif 000009
【図２】
2018032541.tif 000010
【図３】
2018032541.tif 000011
【図４】
2018032541.tif 000012
【図５】
2018032541.tif 000013
【図６】
2018032541.tif 000014